Керамическая масса для изготовления фасадной плитки
CERAMIC MIXTURE FOR MAKING FACADE TILES

Изобретение относится к составам керамических масс, которые могут быть использованы для изготовления фасадной плитки.
Известна керамическая масса, включающая, мас. %: глину 76,0-79,0; вспученный перлит 2,0-15,0; графит 2,0-15, [1].
Задача изобретения состоит в повышении морозостойкости фасадной плитки, полученной из керамической массы.
Технический результат достигается тем, что керамическая масса для изготовления фасадной плитки, включающая глину, вспученный перлит, дополнительно содержит романцемент при следующем соотношении компонентов, мас. %: глина 70,0-72,0; размолотый до порошкообразного состояния вспученный перлит 20,0-22,0; романцемент 6,0-10,0.
В таблице приведены составы керамической массы для изготовления фасадной плитки.
2
2
2
3
2
3
2
2
Для приготовления керамической массы могут быть использованы качественные глины любых месторождений, например, глина Веселовского месторождения, характеризующуюся следующим химическим составом, мас. %: SiO 47,6-55,5; TiO 0,9-1,4; AlO 28,0-35,5; FeO 0,6-0,9; СаО 0,6-1,5; MgO 0,2-0,7; KO 1,7-2,3; NaO 0,4-0,6; п.п.п. 8,5-10,1.
Компоненты дозируют в требуемых количествах, размалывают по отдельности до порошкообразного состояния и смешивают. Влажность массы выбирают в пределах 18-26%. Из приготовленной массы пластическим способом формуют плитку, которую сушат до влажности не более 6% и обжигают при температуре 1150-1200°С. Поверхность обожженной плитки покрывают цветной глазурью, которую закрепляют оплавлением.
Источники информации
1. SU 632669 А, 1978.